(57)【要約】【課題】  低温で蓋体をろう付けしても、ケースと蓋体との間に耐熱性に優れた溶着層を速やかに形成することができる電子部品用パッケージ等を提供する。【解決手段】  本発明による電子部品用パッケージは、ケース１に形成された電子部品を収納する凹部を密閉するように溶着層２０を介して溶着した蓋体８を備える。前記ケース１は前記凹部の外周部にＣｏを３．０〜２０mass％を含有し、残部Ｎｉ及び不純物からなるＮｉ−Ｃｏ合金によって形成された第１Ｎｉ−Ｃｏ合金層５を有し、前記蓋体８は基材層９に前記Ｎｉ−Ｃｏ合金によって形成された第２Ｎｉ−Ｃｏ合金層１０を有し、前記溶着層２０はＳｎ基ろう材によって形成されたろう材層１２Ａと、このろう材層の両側に前記第１、第２Ｎｉ−Ｃｏ合金層５，１０から拡散したＮｉ及びＣｏが前記ろう材のＳｎと反応して形成された第１、第２金属間化合物層５Ａ、１０Ａを有する。【選択図】      図２
2005347419.tif 000002
【特許請求の範囲】
【請求項１】
電子部品を収納する凹部を有するケースと、前記凹部を密閉するように前記ケースの凹部開口面の外周部に溶着層を介して溶着された蓋体とを備えた電子部品用パッケージであって、
前記ケースは前記凹部開口面の外周部に積層され、Ｃｏを３．０〜２０mass％を含有し、残部Ｎｉ及び不可避的不純物からなるＮｉ−Ｃｏ合金によって形成された第１Ｎｉ−Ｃｏ合金層を有し、
前記蓋体は基材層と、この基材層のケース側表面に積層され、前記Ｎｉ−Ｃｏ合金によって形成された第２Ｎｉ−Ｃｏ合金層を有し、
前記溶着層はＳｎを主成分とするＳｎ基ろう材によって形成されたろう材層と、このろう材層の両側に前記第１Ｎｉ−Ｃｏ合金層及び第２Ｎｉ−Ｃｏ合金層から拡散したＮｉ及びＣｏが前記ろう材のＳｎと反応して形成された第１金属間化合物層および第２金属間化合物層とを有する、電子部品用パッケージ。
【請求項２】
前記Ｓｎ基ろう材はＰｂを含有しない請求項１に記載した電子部品用パッケージ。
【請求項３】
前記溶着層は平均厚さが１０〜５０μm である請求項１又は２に記載した電子部品用パッケージ。
【請求項４】
電子部品を収納する凹部が形成されたケース本体の凹部開口面の外周部に、Ｃｏを３．０〜２０mass％を含有し、残部Ｎｉ及び不可避的不純物からなるＮｉ−Ｃｏ合金によって形成された第１Ｎｉ−Ｃｏ合金層が設けられ、その上に積層された溶着促進のための表面金属層とを有するケース、および基材層の一方の表面に、前記Ｎｉ−Ｃｏ合金によって形成された第２Ｎｉ−Ｃｏ合金層が積層形成された蓋体とを準備し、
前記ケースの表面金属層の上にＳｎを主成分とするＳｎ基ろう材によって形成されたろう材を介して第２Ｎｉ−Ｃｏ合金層が当接するように蓋体を重ね合わせて加熱し、前記第１Ｎｉ−Ｃｏ合金層及び第２Ｎｉ−Ｃｏ合金層から前記ろう材側に拡散したＮｉ及びＣｏと前記ろう材のＳｎとを反応させ、前記ろう材によって形成されたろう材層の両側に第１金属間化合物層および第２金属間化合物層を形成させつつ前記蓋体を前記ケースに溶着する、電子部品用パッケージの製造方法。
【請求項５】
前記表面金属層がＡｕである請求項４に記載した製造方法。
【請求項６】
ろう材の融点より１０〜３０°高い温度に加熱した後、冷却する請求項４又は５に記載した製造方法。
【請求項７】
基材層と、Ｎｉ−Ｃｏ合金層と、ろう材層とが同順序で接合され、前記ろう材層がＳｎを主成分とするＳｎ基ろう材によって形成され、前記Ｎｉ−Ｃｏ合金層がＣｏを３．０〜２０mass％を含有し、残部Ｎｉ及び不可避的不純物からなるＮｉ−Ｃｏ合金によって形成された、電子部品用パッケージの蓋材。
【発明の詳細な説明】
【技術分野】
【０００１】
本発明は、電子部品を収納する電子部品用パッケージに関する。
【背景技術】
【０００２】
半導体素子、水晶振動子、圧電振動子などの種々の電子部品は、外部環境から電子部品を保護するために電子部品用パッケージに収納される場合がある。電子部品用パッケージは、例えば、電子部品を収納する凹部が上面に開口するように形成されたケースと、前記凹部を密閉するように前記ケースの開口面の外周部にろう材によって溶着された蓋体とを備える。前記凹部は蓋体の溶着により、外界から遮断された電子部品の収納空間部を形成する。
前記蓋体は、通常、コバール（商品名）のような低膨張率の金属で形成された基材層の両面にＮｉによって積層形成されたＮｉ層を有している。前記ろう材としては、種々の軟ろう材、例えばＳｎ−Ａｇ合金、Ｂｉ−Ａｇ合金、Ｉｎ−Ｓｎ合金が使用される。
【０００３】
電子部品が収納された電子部品用パッケージは、他の電子部品と共に配線基板上の所定位置にろう付けにより固定される。前記ろう付けは、通常、量産性などのために、配線基板上に前記電子部品用パッケージなどの電子部品を配置し、その基板全体を加熱炉内に通すことにより、各電子部品を同時に基板にろう付けする方法が採られる。
【０００４】
このように、電子部品用パッケージは、一旦、電子部品を収納したケースと蓋体とをろう材によって溶着一体化する際に加熱され、再度、配線基板上へのろう付けの際に加熱される。このため、前記ろう材は高融点の材料が好ましいが、高温でろう付けすると電子部品が劣化したり、耐久性が低下する。
【０００５】
このような問題に対し、国際公開ＷＯ０２／０７８０８５号（特許文献１）に開示されているように、ろう材としてＳｎ基合金の軟ろう材を使用しつつ、ろう付けの際にろう材のＳｎとケース及び蓋体に設けたＮｉ層のＮｉとを拡散反応させて、ろう材層をＮｉＳｎ系の金属間化合物層で挟んだ溶着層を形成することで、低温でのろう付けを可能にしつつ、ケースと蓋体とを接合する溶着層の耐熱性を向上させることが可能になった。
【特許文献１】国際公開ＷＯ０２／０７８０８５号
【発明の開示】
【発明が解決しようとする課題】
【０００６】
上記特許文献１の技術によって溶着層の耐熱性を向上させることができたが、ろう付けの際に前記ＮｉＳｎ系の金属間化合物層を成長させるのに時間がかかり、生産性が劣るという問題がある。また、ろう付け温度での保持時間が長くなると、パッケージ中に収納された電子部品の性能が低下するという問題もある。
本発明はかかる問題に鑑みなされたもので、ろう材の融点近傍の比較的低温で蓋体をろう付けしても、ケースと蓋体との間に耐熱性に優れた溶着層を速やかに形成することができ、生産性に優れ、またパッケージに収納される電子部品に特性劣化が生じ難い電子部品用パッケージおよびその製造方法、並びに電子部品用パッケージの蓋体として好適な蓋材を提供することを目的とする。
【課題を解決するための手段】
【０００７】
本発明者は上記課題について鋭意研究したところ、Ｎｉ層のＮｉとろう材のＳｎとの拡散、反応によってＮｉ層の界面に生成するＮｉ及びＳｎからなる金属間化合物（主としてＮｉ3Ｓｎ4）はＮｉ原子の拡散を抑制する作用が大きいため、金属間化合物を十分に形成するには長時間の加熱が必要であるが、ろう材のＳｎとＮｉ−Ｃｏ合金のＮｉ及びＣｏとの拡散反応によって生成する金属間化合物（主として（Ｎｉ，Ｃｏ）3Ｓｎ4）はＮｉの拡散を妨げ難いため、ごく短時間で金属間化合物が成長することを知見した。本発明はかかる知見を基に完成されたものである。
【０００８】
すなわち、本発明による電子部品用パッケージは、電子部品を収納する凹部を有するケースと、前記凹部を密閉するように前記ケースの凹部開口面の外周部に溶着層を介して溶着された蓋体とを備えた電子部品用パッケージであって、前記ケースは前記凹部開口面の外周部に積層され、Ｃｏを３．０〜２０mass％を含有し、残部Ｎｉ及び不可避的不純物からなるＮｉ−Ｃｏ合金によって形成された第１Ｎｉ−Ｃｏ合金層を有し、前記蓋体は基材層と、この基材層のケース側表面に積層され、前記Ｎｉ−Ｃｏ合金によって形成された第２Ｎｉ−Ｃｏ合金層を有し、前記溶着層はＳｎを主成分とするＳｎ基ろう材によって形成されたろう材層と、このろう材層の両側に前記第１Ｎｉ−Ｃｏ合金層及び第２Ｎｉ−Ｃｏ合金層から拡散したＮｉ及びＣｏが前記ろう材のＳｎと反応して形成された第１金属間化合物層および第２金属間化合物層とを有するものである。
【０００９】
この電子部品用パッケージによると、第１Ｎｉ−Ｃｏ合金層および第２Ｎｉ−Ｃｏ合金層は、Ｃｏを３．０〜２０mass％含み、残部Ｎｉ及び不可避的不純物からなるＮｉ−Ｃｏ合金で形成されるので、第１，第２金属間化合物層はＮｉの拡散性を妨げ難いＣｏを含むＮｉＳｎ系の金属間化合物で形成されるため、蓋体のろう付けの際に金属間化合物層が速やかに形成されるため生産性に優れ、またパッケージに収納される電子部品の特性劣化を防止することができる。また、第１金属間化合物層および第２金属間化合物層は第１Ｎｉ−Ｃｏ合金層および第２Ｎｉ−Ｃｏ合金層のＮｉ、Ｃｏがろう材側に拡散し、Ｓｎと反応して形成されたものであるから、ろう材層が凹凸状の第１、第２金属間化合物層の間に入り組んだ形態に形成されるため、良好な接合性を備え、またろう材の融点超の高温状態に曝されても溶融したろう材層にピンホールやミクロクラックが生じ難く、気密性に優れる。
前記Ｓｎ基ろう材としては、環境汚染や人体への悪影響のおそれがあるＰｂを含まないＳｎ基合金を使用することが好ましい。また、前記溶着層の平均厚さは１０〜５０μm とすることが好ましい。
【００１０】
また、本発明の電子部品用パッケージの製造方法は、電子部品を収納する凹部が形成されたケース本体の凹部開口面の外周部に、Ｃｏを３．０〜２０mass％を含有し、残部Ｎｉ及び不可避的不純物からなるＮｉ−Ｃｏ合金によって形成された第１Ｎｉ−Ｃｏ合金層が設けられ、その上に積層された溶着促進のための表面金属層とを有するケース、および基材層の一方の表面に、前記Ｎｉ−Ｃｏ合金によって形成された第２Ｎｉ−Ｃｏ合金層が積層形成された蓋体とを準備し、前記ケースの表面金属層の上にＳｎを主成分とするＳｎ基ろう材によって形成されたろう材を介して第２Ｎｉ−Ｃｏ合金層が当接するように蓋体を重ね合わせて加熱し、前記第１Ｎｉ−Ｃｏ合金層及び第２Ｎｉ−Ｃｏ合金層から前記ろう材側に拡散したＮｉ及びＣｏと前記ろう材のＳｎとを反応させ、前記ろう材によって形成されたろう材層の両側に第１金属間化合物層および第２金属間化合物層を形成させつつ前記蓋体を前記ケースに溶着する。
【００１１】
この製造方法によると、第１、第２Ｎｉ−Ｃｏ合金層が３．０〜２０mass％のＣｏを含有したＮｉ−Ｃｏ合金で形成されるため、ろう材の融点より１０〜３０℃程度高い、比較的低温でろう付けしても、ろう付け温度に加熱後、速やかに冷却するだけで、凹凸状の第１金属間化合物層と第２金属間化合物層との間にろう材層が挟持された溶着層を速やかに形成することができ、生産性に優れる。
この製造方法において、前記表面金属層をＡｕで形成することにより、第１、第２金属間化合物層の生成がより促進され、生産性をより向上させることができる。
【００１２】
また、本発明の電子部品用パッケージの蓋材は、基材層と、Ｎｉ−Ｃｏ合金層と、ろう材層とが同順序で接合され、前記ろう材層がＳｎを主成分とするＳｎ基ろう材によって形成され、前記Ｎｉ−Ｃｏ合金層がＣｏを３．０〜２０mass％を含有し、残部Ｎｉ及び不可避的不純物からなるＮｉ−Ｃｏ合金によって形成されたものであるから、製造が容易で、また当該蓋材から製作した蓋体を用いることにより、ろう材を別途準備することなく、前記電子部品用パッケージを容易に製造することができ、電子部品用パッケージの蓋体の素材として好適である。
【発明の効果】
【００１３】
本発明の電子部品用パッケージによれば、第１、第２Ｎｉ−Ｃｏ合金層は、Ｃｏを３．０〜２０mass％含むＮｉ−Ｃｏ合金で形成されているので、ろう材のＳｎと反応して界面に生成する金属間化合物はＣｏを含むＮｉＳｎ系の金属間化合物となるため、これによってＮｉ、Ｃｏの拡散が妨げられないため、ろう材層の両側に第１、第２金属間化合物層を速やかに形成することができ、生産性に優れ、またろう材の融点超の温度に曝されても、再溶融したろう材層にピンホールやクラックが生じ難いため、優れた気密性を備える。
【発明を実施するための最良の形態】
【００１４】
以下、本発明による電子部品用パッケージの実施形態を図面を参照して説明する。
図１は、実施形態にかかる電子部品用パッケージを示しており、電子部品Ｐをその凹部３に収納するケース１と、前記凹部３を密閉するように前記ケース１の凹部開口面の外周部に溶着層２０を介して溶着された蓋体８とを有する。
【００１５】
前記ケース１は、前記凹部３が設けられ、セラミック材によって形成されたケース本体２と、前記ケース本体２の側壁の外周上部に一体的に積層形成されたメタライズ層４と、その上に一体的に積層形成された第１Ｎｉ−Ｃｏ合金層５とを有する。前記メタライズ層４は、通常、Ｗ（タングステン）やＭｏ（モリブデン）などの高融点金属によって形成される。前記第１Ｎｉ−Ｃｏ合金層５は、Ｃｏを３．０〜２０mass％、好ましくは５．０〜１６mass％含有し、残部Ｎｉ及び不可避的不純物からなるＮｉ−Ｃｏ合金によって形成されている。
【００１６】
一方、前記蓋体８は、基材層９の下面（ケース側表面）に第２Ｎｉ−Ｃｏ合金層１０が、上面に表面保護金属層１１を有している。前記基材層９は、ケース１の主要材であるセラミックスの熱膨張率に近似するようなコバール（商品名）等の低膨張率のＦｅ、Ｎｉ、Ｃｏを主成分とするＦｅＮｉ基合金、ＦｅＮｉＣｏ基合金によって形成される。具体的には、Ｆｅ−３６〜５０wt％Ｎｉ合金、Ｆｅ−２０〜３０wt％Ｎｉ−１〜２０wt％Ｃｏ合金を例示することができる。前記第２Ｎｉ−Ｃｏ合金層１０も前記第１Ｎｉ−Ｃｏ合金層５と同様、Ｃｏを３．０〜２０mass％、好ましくは５．０〜１６mass％含有し、残部Ｎｉ及び不可避的不純物からなるＮｉ−Ｃｏ合金によって形成されている。前記表面保護金属層１１は耐食性を向上させるために積層形成されたもので、純ＮｉやＮｉを主成分とする耐食性Ｎｉ合金で形成される。なお、この表面保護金属層１１は必要に応じて形成すればよく、必ずしも必要としない。
【００１７】
前記ケース１と蓋体８との間に介在する溶着層２０は、図２に示すように、前記第１Ｎｉ−Ｃｏ合金層５および第２Ｎｉ−Ｃｏ合金層１０に一体的に形成された第１金属間化合物層５Ａおよび第２金属間化合物層１０Ａと、その間に挟持状に形成されたろう材層１２Ａとで構成される。
【００１８】
前記ろう材層１２Ａは、純ＳｎあるいはＳｎを主成分とするＳｎ基ろう材で形成されている。Ｓｎ基ろう材は、好ましくはＳｎが８５wt％以上のものがよく、他成分としてＳｎと共晶、包晶を生成するＡｇ、Ａｕ、Ｃｕ、Ｚｎ、Ｐｂ、Ｂｉ、Ｓｂ等を適宜含有することができる。これらの合金の内、特に共晶組成のもの、例えばＳｎ−３．５wt％Ａｇ、Ｓｎ−１０wt％Ａｕ、Ｓｎ−０．７wt％Ｃｕは低い融点でろう材全体が速やかに溶融するので、低温で溶着する場合は好適である。環境汚染や人体への悪影響を考慮すると、Ｐｂフリーのろう合金が好ましい。
【００１９】
前記第１，第２金属間化合物層５Ａ，１０Ａは、蓋体８をケース１にろう付け（溶着）する際に前記第１，第２Ｎｉ−Ｃｏ合金層５，１０を形成するＮｉ−Ｃｏ合金のＮｉ、Ｃｏが溶融したろう材側に拡散し、ろう材の主成分であるＳｎと反応して形成されたものであり、図２に示すように、不定形の凹凸状を成しており、その間にろう材層１２Ａが入り組んだ形態で一体的に形成されている。この際、溶着層２０の縦断面における前記第１，第２金属間化合物層５Ａ，１０Ａは溶着層２０の全面積に対して面積割合で２５〜９８％、好ましくは４０〜９０％を占めるようにすることが望ましい。前記第１，第２金属間化合物層が２５％未満では凹凸状の金属間化合物が少ないため、第１，第２金属間化合物層の間の広い領域でろう材層が再溶融するようになり、ピンホール等の欠陥が生じやすくなる。一方、９８％を超えると、第１，第２金属間化合物層の間に挟持されるろう材の量が少なくなるので、溶着層全体として脆くなり、接合性が低下するようになる。前記溶着層２０の縦断面における各層の面積は、ＥＰＭＡによって断面の組成像写真を得て、色のコントラストから各層の面積を求めることができる。面積の算出には、画像解析ソフトを利用することができる。
【００２０】
図３は、蓋体溶着前のパッケージ組立体であり、ケース１の開口上面に蓋体８が載置されている。なお、溶着の前後でケースの構成は後述するように異なる点があるが、説明の便宜上、同部材あるいは対応する部材には同符号が付されている。
【００２１】
前記ケース１は蓋体溶着後の構成とほぼ同様であるが、溶着前には第１Ｎｉ−Ｃｏ合金層５の上に溶着を促進すると共に前記第１Ｎｉ−Ｃｏ合金層５からＮｉ、Ｃｏがろう材側へ拡散するのを促進するため、Ａｕにより形成された表面金属層６が形成されている。溶着前の第１Ｎｉ−Ｃｏ合金層５の厚さは１０〜２０μm 程度でよく、また前記表面金属層６の厚さは１〜３μm 程度のごく薄い層でよい。前記表面金属層６はこのように極薄いため、溶着時に、溶融したろう材中へ拡散し、消失する。このため、図１では図示されていない。前記ケース１の第１Ｎｉ−Ｃｏ合金層５、表面金属層６は、通常、めっきによって形成される。なお、前記表面金属層６は必要により形成すればよく、必ずしも必要としない。
【００２２】
一方、前記蓋体８は、基材層９の片面に表面保護金属層１１が、他面に第２Ｎｉ−Ｃｏ合金層１０およびその上にろう材層１２が積層形成されている。前記ろう材層１２は、溶着時に第１Ｎｉ−Ｃｏ合金層５、第２Ｎｉ−Ｃｏ合金層１０から拡散したＮｉ、ＣｏとＳｎ基ろう材のＳｎとが反応して前記第１金属間化合物層５Ａ、第２金属間化合物層１０Ａを形成する。ケース１の開口部では、第１Ｎｉ−Ｃｏ合金層５がないので、当然のことながら第２金属間化合物層（図１では図示省略）しか形成されない。溶着前の前記第２Ｎｉ−Ｃｏ合金層１０の厚さは１０〜２０μm 程度とされ、またろう材層１２の厚さは３０〜５０μm 程度とされる。
【００２３】
前記蓋体８は、蓋体と同じ層構成の蓋材を用いて、例えば打ち抜き加工することによって製作されたものである。前記蓋材は、通常、表面保護金属層用素材、基材層用素材、第２Ｎｉ−Ｃｏ合金層用素材を同順序で重ね合わせてロール圧接し、拡散焼鈍（軟化焼鈍）した後、第２Ｎｉ−Ｃｏ合金層の上にろう材層用素材を重ね合わせ、冷間にてロール圧接することにより製作される。なお、この実施形態のように、ろう材層１２を第２Ｎｉ−Ｃｏ合金層１０に一体的に接合した蓋体８を用いることで溶着作業性が向上するが、必ずしも一体的に設ける必要はなく、ろう材を別途準備し、ケース１にろう材を介して、表面保護金属層１１、基材層９および第２Ｎｉ−Ｃｏ合金層１０からなる３層構造の蓋体を載置すればよい。別途設けるろう材としては、薄板状のものに限らず、ろう合金粉末をフラックスに含有させたペースト状のものを使用することもできる。
【００２４】
前記第１、第２Ｎｉ−Ｃｏ合金層５，１０は、Ｃｏを３．０〜２０mass％含有し、残部Ｎｉ及び不可避的不純物で形成されているため、蓋体をろう付け（溶着）する際に、ろう材の融点より１０〜３０℃程度高い温度に加熱し、ろう材を溶融させた後、速やかに冷却凝固させるだけで、Ｃｏを含むＮｉＳｎ系の金属間化合物層が十分な厚さに反応形成された溶着層が得られる。ろう付け温度に加熱後、必ずしもその温度に保持する必要はないが、１０秒程度以下あるいは５秒程度以下の時間を保持することで、金属間化合物を十分に成長させることができる。前記Ｃｏ量が３．０％未満では、Ｎｉ−Ｃｏ合金層の界面に形成される金属間化合物中のＣｏ量が不足し、Ｎｉの拡散を抑制するようになる。このため、本発明ではＣｏ量の下限を３．０mass％とする。好ましくは５．０mass％以上とするのがよい。一方、Ｃｏ量が過多になると、冷間加工性が劣化し、ロール圧接などによる接合が困難になるので、その上限を２０mass％とする。好ましくは１６mass％以下とするのがよい。なお、Ｓｎ基ろう材のような軟ろうでは、融点とは固液開始温度すなわち共晶温度を意味する。
【００２５】
また、溶着に際して、蓋体８を下側に、ケース１が上側になるように載置して加熱するだけでもよいが、ケース１と蓋体８とが互いに押圧されるように加圧することが望ましい。これによって溶着の際に金属間化合物中のボイドの生成を抑制することができ、溶着の安定性を向上させることができる。加圧方法としては、パッケージ組立体の表面と反応しない材料、例えばセラミックスで形成された押さえ板を介して重りを載せるようにしてもよく、また押さえ板をスプリングによって付勢して加圧してもよい。加圧力は、通常、２×１０-4〜１×１０-2Ｎ／mm2 程度でよい。
【００２６】
溶着の際の加熱雰囲気は、真空あるいは窒素ガス等の不活性ガス雰囲気下で行うことが好ましい。このような雰囲気中で溶着を行うことにより、加熱による電子部品の酸化を防止するとともに、溶着後の電子部品の収納空間を真空あるいは不活性ガス雰囲気とすることができ、電子部品の経時変化を防止することができる。特に、水晶振動子等の振動子を収納する場合は、共振特性向上の観点から真空下で溶着することが望ましい。
【００２７】
以下、本発明を実施例に基づいてより具体的に説明するが、本発明は上記実施形態や以下の実施例により限定的に解釈されるものでない。
【実施例】
【００２８】
セラミック製のケース本体の凹部開口面の外周部にＷメタライズ層（層厚３０μm ）、ＮｉあるいはＮｉ−Ｃｏ合金で形成された第１金属層（層厚１５μm ）をこの順序で一体的に積層形成したケースを準備した。一部のケースについては、前記第１金属層の上にさらにＡｕ層（層厚１μm ）を一体的に積層した。前記第１金属層、Ａｕ層はめっきにより形成した。ケースの平面サイズは、図４に示すように、長さＡ＝４．１mm、全幅Ｂ＝２．６mmであり、凹部を囲う、長さ方向側壁１４の幅Ｃ＝０．３５mmとした。
【００２９】
一方、ＦｅＮｉＣｏ合金（商品名コバール）の片面に表面保護用のＮｉ層が接合形成され、他面にＮｉあるいはＮｉ−Ｃｏ合金で形成された第２金属層と、その上にＳｎ−Ａｇ合金からなるろう材層とがこの順序で接合形成された蓋体を準備した。蓋体の平面サイズはケースとほぼ同等のサイズとした。
前記蓋体は、以下の要領で製作した蓋材から所定の平面サイズに打ち抜き加工して製作された。蓋材は、ＦｅＮｉＣｏ合金板（基材層用素材）の片面にＮｉ薄板を、他面に第２金属層の素材薄板を重ね合わせ、冷間でロール圧接（圧下率６０％）した後、１０００℃で数分間保持する拡散焼鈍を行い、圧接によって形成されたＮｉ層、基材層、第２金属層を互いに拡散接合すると共に各層を軟化した。この接合体の第２金属層の上に１０wt％Ａｇ−残部Ｓｎ（共晶点：２２０℃）からなるろう材を重ね合わせて冷間でロール圧接（圧下率６０％）してろう材層を接合した。得られた蓋体（蓋材）は、８０μm の基材層の片面に５μm 程度のＮｉ層、他面に３０μm 程度の第２金属層、３０μm 程度のろう材層が互いに接合形成されていた。
【００３０】
前記蓋体のろう材層が前記ケースの第１金属層側あるいはＡｕめっき層側になるように蓋体をケースに重ね合わせてパッケージ組立体を得た。このパッケージ組立体を蓋体が下になるように載置板に載せ、窒素ガス雰囲気中で２４０℃で加熱後、同温度に保持することなく、あるいは６００秒保持後に冷却した。第１金属層、第２金属層の材質、Ａｕ層の有無、ろう材層の厚さ、溶着時の保持時間を表１に併せて示す。
【００３１】
溶着後のパッケージを用いて、長さ方向の中央部においてパッケージを幅方向に切断し、溶着層の縦断面（図４中、Ｘ−Ｘ位置での断面）をＥＰＭＡにより観察し、その組成像写真を用いて第１，第２金属間化合物層、ろう材層の面積を画像解析ソフトにより測定し、これらの合計面積（溶着層の全面積）に対する第１，第２金属間化合物層（両者を合わせて金属間化合物層）の面積の比率を求めた。なお、画像解析ソフトは、商品名Image-Pro（製造メーカ：MEDIA CYVERNETICS）を使用した。
【００３２】
また、溶着後のパッケージを、２６０℃にて３０sec 保持するリフロー（再加熱）を行い、冷却して気密試験用試料とした。そして各試料について、下記の要領にて気密性を調べた。まず、試料を密閉容器へ入れ、０．１ｋＰａに減圧後、Ｈｅガス０．５ＭＰａにて２ｈｒ程度加圧して評価試料を得た後、Ｈｅディテクタにて試料から排出されるＨｅの測定を行った。測定結果が１×１０-9Ｐａ・ｍ3／sec 以下ではパッケージ中にＨｅガスの侵入は無いと考えられるので、この値以下を合格とした。さらに、Ｈｅガス検出試験で合格とされた試料について、フロロカーボンに浸漬し、連続気泡の発生の有無を調べ、連続気泡が生じないものを最終的に合格（○）、連続気泡が生じたものを不合格（×）とした。これらの測定、観察結果を表１に併せて示す。
【００３３】
表１より、第１金属層、第２金属層をＮｉで形成した試料No. １，２，７，８については、加熱後直ちに冷却（保持時間０秒）したNo. １、７では金属間化合物層の面積比が低く、ろう材層が占める割合が高いため、リフロー後の気密性が劣化した。一方、第１金属層、第２金属層をＮｉで形成した場合でも、十分な保持時間を確保したものでは、金属間化合物が十分に形成されたため、良好な気密性が得られた。
これに対して、第１金属層、第２金属層をＮｉ−１０〜２０mass％Ｃｏ合金で形成した試料No. ３〜６，９〜１２については、加熱温度で保持した場合は勿論、加熱後直ちに冷却したNo. ３，５，９，１１でも金属間化合物層の面積比が高く、リフロー後の気密性も良好であった。この場合、ケースにＡｕ層を形成したものでは、金属間化合物の生成がより促進されていることも確かめられた。
【００３４】
【表１】
2005347419.tif 000003
【図面の簡単な説明】
【００３５】
【図１】実施形態にかかる電子部品用パッケージの断面模式図である。
【図２】電子部品用パッケージの溶着層の断面拡大図である。
【図３】蓋体を溶着する前のパッケージ組立体の断面模式図である。
【図４】電子部品用パッケージに用いるケースの平面図である。
【符号の説明】
【００３６】
１  ケース
５  第１Ｎｉ−Ｃｏ合金層
８  蓋体
１０  第２Ｎｉ−Ｃｏ合金層
２０  溶着層
５Ａ  第１金属間化合物層
１０Ａ  第２金属間化合物層
１２Ａ  ろう材層
【図１】
2005347419.tif 000004
【図２】
2005347419.tif 000005
【図３】
2005347419.tif 000006
【図４】
2005347419.tif 000007